(57)【特許請求の範囲】
【請求項１】
Ｓｉ成分をＳｉＯ2に換算して３５．０〜６５．０重量％、Ｂａ成分をＢａＣＯ3に換算して２０．０〜５０．０重量％、Ｍｎ成分をＭｎＣＯ3に換算して５．０〜３５．０重量％、Ａｌ成分をＡｌ2Ｏ3に換算して３．０〜１０．０重量％、Ｃｒ成分をＣｒ2Ｏ3に換算して０．３〜３．０重量％、及びＣａ成分をＣａＣＯ3に換算して０．３〜３．０重量％含み、Ｂ成分を含まないことを特徴とする誘電体磁器組成物。
【請求項２】
所定の導体パターンを備えたグリーンシートを積層し、焼成することによって得られる多層基板であって、前記グリーンシートは、請求項１に記載の誘電体磁器組成物からなることを特徴とする多層基板。
【発明の詳細な説明】
【０００１】
【発明の属する技術分野】
本発明は、誘電体磁器組成物及びそれを用いた多層基板に関し、例えば複数のグリーンシートを積層し、グリーンシート間に回路を形成してなる多層基板に適した誘電体磁器組成物及びそれを用いた多層基板に関する。
【０００２】
【従来の技術】
従来、本発明の発明者らは、低温にて焼成でき、しかも絶縁抵抗が高く、誘電率が低い磁器を得ることができる、複数の誘電体磁器組成物を提案した。これらの誘電体磁器組成物は、例えば特開平３−２７５５５９号公報及び特開平４−１６５５１号公報に開示されている。具体的には、特開平４−１６５５１号に、ＳｉＯ2が４０〜７０重量％、ＢａＣＯ3が２０〜５０重量％及びＡｌ2Ｏ3２〜１０重量％からなる主成分に、Ｂ2Ｏ3が１〜３重量％、Ｃｒ2Ｏ3が０．３〜３重量％の範囲で添加される磁器組成物が開示されている。これらの従来の誘電体磁器組成物は、非酸化性雰囲気で１０００℃以下の低温で焼結することが可能であり、例えば内部電極などの導体材料として銅を用いることができる。
【０００３】
【発明が解決しようとする課題】
ところが、上記従来の誘電体磁器組成物では、Ｂ成分が含まれているため、焼結時にＢ成分の飛散が起こり、誘電体磁器組成物の焼結が困難である。そのため、箱型の匣に蓋を組み合わせた焼成治具を用いて、脱バインダー時のガス抜けとＢ成分の飛散とのバランスを取るために、匣と蓋との間の隙間を制御して焼成しなければならない。しかしながら、匣の精度ばらつきにより、焼成後の誘電体磁器組成物の組成がばらつくといった問題があった。
【０００４】
また、匣の形状が箱型であるため、焼成炉内の熱対流が悪く、炉内の温度ばらつきにより、焼成後の誘電体磁器組成物の組成がばらつくといった問題もあった。
【０００５】
本発明は、このような問題点を解決するためになされたものであり、焼成後の組成ばらつきがなく、均質な焼成が可能な誘電体磁器組成物を提供することを目的とする。
【０００６】
【課題を解決するための手段】
上述する問題点を解決するため本発明の誘電体磁器組成物は、Ｓｉ成分をＳｉＯ2に換算して３５．０〜６５．０重量％、Ｂａ成分をＢａＣＯ3に換算して２０．０〜５０．０重量％、Ｍｎ成分をＭｎＣＯ3に換算して５．０〜３５．０重量％、Ａｌ成分をＡｌ2Ｏ3に換算して３．０〜１０．０重量％、Ｃｒ成分をＣｒ2Ｏ3に換算して０．３〜３．０重量％、及びＣａ成分をＣａＣＯ3に換算して０．３〜３．０重量％含むことを特徴とする。
【０００７】
また、本発明の多層基板は、所定の導体パターンを備えたグリーンシートを積層し、焼成することによって得られる多層基板であって、前記グリーンシートは、上述の誘電体磁器組成物からなることを特徴とする。
【０００８】
本発明の誘電体磁器組成物によれば、Ｂ成分に代えてＭｎ成分を添加しているため、焼成時にＭｎ成分の飛散が起こらない。したがって、箱型の匣と蓋とを組み合わせて密閉する必要がなくなり、単純な板状の匣のみで誘電体磁器組成物からなる積層体の焼成ができる。
【０００９】
本発明の多層基板によれば、Ｂ成分に代えてＭｎ成分を添加した誘電体磁器組成物からなるグリーンシートで構成されるため、製造コストを低減できるとともに、平面精度を向上できる。
【００１０】
【発明の実施の形態】
ＳｉＯ2，ＢａＣＯ3，ＭｎＣＯ3，Ａｌ2Ｏ3，Ｃｒ2Ｏ3，ＣａＣＯ3を、以下の表１に示す組成比率の磁器が得られるように秤量し混合した。この原料混合物を８５０〜９５０℃で仮焼し、粉砕した後、有機バインダーを加えて混錬し、ドクターブレード法によって厚さ１００μｍのシート状に成形し、グリーンシートとした。このグリーンシートを縦７０ｍｍ、横５０ｍｍの角板状にカットし、その表面上に銅電極となるべき銅粉末と有機質ビヒクルとを重量比８０：２０の割合で混合した銅ペーストを印刷した。
【００１１】
そして、銅電極が印刷されていないグリーンシートを銅電極が印刷されたグリーンシートで上下を挟むように交互に積層した厚さ１ｍｍの積層基板をカットして２０ｍｍ□の積層体を形成した。その後、この積層体を窒素−水蒸気−水素の還元性雰囲気で、９００〜１０２０℃で１時間焼成して試験試料とした。
【００１２】
なお、焼成する温度の上昇にともなってある温度までは試料の収縮率が大きくなっていくが、その収縮率が最大となる温度を試料の最適な焼成温度として表１に示した。また、これらの試料について、比誘電率、Ｑ値及び曲げ強度を測定し、それらを表１に示した。
【００１３】
さらに、はんだ付け性を調べるために、まず、試料を予め１５０℃で２０秒予熱し、銅電極の表面に塩素系のフラックスを付けた後、２３０±１０℃の鉛−錫はんだ槽に５秒間浸漬し、はんだ付けを行った。その後、銅電極の表面を目視し、銅電極の表面の９０％以上がはんだで覆われているものをはんだ付け性が良であるものとし、９０％未満しかはんだで覆われていないものをはんだ付け性が不良であるものとした。
【００１４】
また、表１で番号に＊を付した試料は、本発明の範囲外のものであり、それ以外は本発明の範囲内のものである。
【００１５】
【表１】
0004714986.tif 000002
【００１６】
本発明の誘電体磁器組成物における組成範囲を限定した理由は次の通りである。
（１）ＳｉＯ2が３５重量％未満では、比誘電率が１０以上となり好ましくない。つまり、浮遊容量が増加する。ＳｉＯ2が６５重量％を超えると、焼成温度が１０００℃以上となり好ましくない。つまり、内部電極などの導体材料として低抵抗化、低コスト化などが可能な銅を使用できなくなる。
（２）ＢａＣＯ3が２０重量％未満では、焼成温度が１０００℃以上となり好ましくない。ＢａＣＯ3が５０重量％を超えると、比誘電率が１０以上、曲げ強度が１４０ＭＰａ以下となり好ましくない。つまり、強度が弱くなる。
（３）ＭｎＣＯ3が５重量％未満、及び３５重量％を超えると、焼成温度が１０００℃以上となり好ましくない。
（４）Ａｌ2Ｏ3が３重量％未満では、曲げ強度が１４０ＭＰａ以下となり好ましくない。Ａｌ2Ｏ3が１０重量％を超えると、焼成温度が１０００℃以上となり好ましくない。
（５）Ｃｒ2Ｏ3が０．３重量％未満では、基板中で生成されたガラス成分が電極表面に析出してきてはんだ付け性が悪くなったり電極の電気抵抗が高くなり好ましくない。Ｃｒ2Ｏ3が３重量％を超えると、絶縁抵抗が下がり好ましくない。
（６）ＣａＣＯ3が０．３重量％未満、及び３重量％を超えると、焼成温度が１０００℃以上となり好ましくない。
【００１７】
図１は、本発明に係る多層基板の一実施例の断面図である。多層基板１０は、第１〜第３のグリーンシート１１１〜１１３を備える。なお、第１〜第３のグリーンシート１１１〜１１３は、上述した組成範囲の誘電体磁器組成物に有機バインダーを加えて混錬し、ドクターブレード法によって厚さ１００μｍのシート状に成形したものである。
【００１８】
そして、第１及び第２のグリーンシート１１１，１１２上に、スクリーン印刷法などを用いて導体パターン１２１，１２２を形成する。次いで、第１〜第３のグリーンシート１１１〜１１３を積層して圧力をかけ、一体成形した後焼成する。
【００１９】
なお、第１及び第２のグリーンシート１１１，１１２上の導体パターン１２１，１２２は、ビアホール１３により接続されるが、このビアホール１３は既存の技術で形成される。例えば、導体描画装置を用いてビアホールごとに導体を圧入していく方法などがある。この場合には、導体パターン１２１，１２２をスクリーン印刷法で形成した後、ビアホール１３を形成すると粉体が導体描画装置のノズルを傷める可能性があるため、導体パターン１２１，１２２を形成する前にビアホール１３を形成しておくことが好ましい。
【００２０】
【発明の効果】
本発明の誘電体磁器組成物によれば、Ｂ成分に代えてＭｎ成分を添加しているため、焼成時にＭｎ成分の飛散が起こらない。したがって、箱型の匣と蓋とを組み合わせて密閉する必要がなくなり、単純な板状の匣で誘電体磁器組成物からなる積層体の焼成ができるため、匣の製造コストを削減できる。
【００２１】
また、匣が単純な板状の構造となるため、匣の平面精度を向上でき、その結果、誘電体磁器組成物からなる積層体の平面精度も同時に向上できる。
【００２２】
さらに、単純な構造の匣で誘電体磁器組成物からなる積層体を焼成できるため、その積層体の充填量を多くすることができ、その結果、積層体の製造コストを低減できる。
【００２３】
また、匣が単純な板状の構造となるため、焼成炉内での匣の位置による温度や雰囲気ばらつきを抑えることができ、均質な焼成が可能となる。加えて、匣そのものの寿命も長くできる。
【００２４】
さらに、箱型の匣に蓋を組み合わせた焼成治具を用いる場合においても、匣と蓋との間の隙間を制御する必要がないため、積層体の製造コストを低減できる。
【００２５】
本発明の多層基板によれば、Ｂ成分に代えてＭｎ成分を添加した誘電体磁器組成物からなるグリーンシートで構成されるため、製造コストを低減できるとともに、平面精度を向上できる。
【図面の簡単な説明】
【図１】本発明に係る多層基板の一実施例の断面図
【符号の説明】
１０      多層基板
１１１〜１１３      グリーンシート
１２１，１２２      回路パターン
【図１】
0004714986.tif 000003